СКАНИРУЮЩИЙ ЗОНД АТОМНО-СИЛОВОГО МИКРОСКОПА С ОТДЕЛЯЕМЫМ ТЕЛЕУПРАВЛЯЕМЫМ НАНОКОМПОЗИТНЫМ ИЗЛУЧАЮЩИМ ЭЛЕМЕНТОМ, ЛЕГИРОВАННЫМ КВАНТОВЫМИ ТОЧКАМИ, АПКОНВЕРТИРУЮЩИМИ И МАГНИТНЫМИ НАНОЧАСТИЦАМИ СТРУКТУРЫ ЯДРО-ОБОЛОЧКА
SCANNING PROBE OF ATOMIC-FORCE MICROSCOPE WITH SEPARABLE REMOTE-CONTROLLED NANOCOMPOSITE EMITTING ELEMENT DOPED WITH QUANTUM DOTS, UPCONVERTING AND MAGNETIC NANOPARTICLES OF CORE-SHELL STRUCTURE

Изобретение относится к измерительной технике и может быть использовано в зондовой сканирующей микроскопии и атомно-силовой микроскопии для диагностирования и исследования наноразмерных структур.
Известен сканирующий зонд атомно-силового микроскопа с нанокомпозитным излучающим элементом, легированным квантовыми точками и магнитными наночастицами структуры ядро-оболочка, включающий двухслойную углеродную нанотрубку, магнитопрозрачные кантилевер с электропроводящей зондирующей иглой, продетой в углеродную нанотрубку малого диаметра, которая вложена в нанотрубку большего диаметра, наружная поверхность которой закреплена в магнитопрозрачной стеклянной сфере, содержащей сквозные нанометровые поры малого и большого диаметра, заполненные соответственно квантовыми точками и магнитными наночастицами структуры ядро-оболочка, с внешней стороны покрытыми защитным оптомагнитопрозрачным полимерным слоем, внешний источник возбуждения квантовых точек, внешний источник магнитного поля в виде плоской микрокатушки, соединенной с выходом ЦАП [1].
Недостатком известного технического решения является отсутствие возможности, при сканировании боковых стенок наноколодцев, осуществлять возбуждение нанокомпозитного излучающего элемента наиболее безопасным для биотканей ближним инфракрасным излучением, обладающим наибольшей глубиной проникновения в биоткань при диагностировании биологических объектов стабильным спектром электромагнитных волн в оптическом диапазоне.
Наиболее близким по технической сущности является сканирующий зонд атомно-силового микроскопа с отделяемым телеуправляемым нанокомпозитным излучающим элементом, легированным квантовыми точками и магнитными наночастицами структуры ядро-оболочка, включающий двухслойную углеродную нанотрубку, магнитопрозрачные кантилевер с электропроводящей зондирующей иглой, продетой в углеродную нанотрубку малого диаметра, которая вложена в нанотрубку большего диаметра, наружная поверхность которой закреплена в магнитопрозрачной стеклянной сфере, содержащей сквозные нанометровые поры малого и большого диаметра, заполненные соответственно квантовыми точками и магнитными наночастицами структуры ядро-оболочка с одинаковым направлением ориентации полюсов, с внешней стороны покрытые защитным оптомагнитопрозрачным полимерным слоем. Включающий также синхронизированную, с перемещаемой электропроводящей зондирующей иглой С-образную синхронно-центрирующую скобу, на которой закреплены и направлены на центр магнитопрозрачной стеклянной сферы первый и второй внешние источники возбуждения квантовых точек, первый и второй внешние источники магнитного поля в виде первой и второй плоских микрокатушек, размещенных на оптомагнитопрозрачных подложках и соединенных с выходами первого и второго ЦАП [2].
Недостатком известного технического решения является отсутствие возможности, при сканировании боковых стенок наноколодцев, осуществлять возбуждение телеуправляемого нанокомпозитного излучающего элемента наиболее безопасным для биотканей ближним инфракрасным излучением, обладающим наибольшей глубиной проникновения в биоткань при диагностировании биологических объектов, используя в качестве стимулирующего воздействия стабильный спектр электромагнитных волн в оптическом диапазоне.
Отличие предлагаемого технического решения от изложенных выше решений заключается в том, что в стеклянную сферу введены нанометровые поры с конусообразными входами с размещенными в каждой конусообразной части апконвертирующими наночастицами структуры ядро-оболочка, окруженными квантовыми точками структуры ядро-оболочка, и два внешних источника возбуждения апконвертирующих наночастиц. Это позволило для формирования длины волны электромагнитного излучения, применяемого при сканировании поверхности стенок наноколодцев объекта диагностирования, использовать оптимальное сочетание нескольких преобразований электромагнитного излучения с учетом уровня проникновения и разрушающих свойств определенных длин волн воздействующих на живые биологические объекты. Цепочка преобразований состоит из преобразования исходной длины волны расположенной в ближней инфракрасной области (в «окне прозрачности» биотканей) в локальное ультрафиолетовое, а ультрафиолетовое преобразовывается в стабильное излучение в видимом или среднем инфракрасном диапазонах. Эти преобразования выполняется в следующей последовательности: глубоко проникающим безопасным для биотканей ближним инфракрасным излучением (700-1100 нм) возбуждаются апконвертирующие наночастицы структуры ядро-оболочка, которые, в свою очередь, генерируют локальное ультрафиолетовое излучение в ближнем диапазоне (300-400 нм), которым возбуждают только рядом расположенные вокруг их квантовые точки структуры ядро-оболочка, которые излучают стабильные длинны волн в видимом или среднем инфракрасном диапазоне (400-3000 нм), которым точечно облучают при перемещении телеуправляемого нанокомпозитного излучающего элемента боковые стенки наноколодцев на ранее не доступных для исследования глубинах, без повреждения ультрафиолетовым излучением живых биотканей. Для возбуждения апконвертирующих наночастиц введены первый и второй внешние источники возбуждения апконвертирующих наночастиц, работающие в ближнем инфракрасном диапазоне, что позволяет снизить или исключить радиационную нагрузку цитотоксичного ультрафиолетового излучения на исследуемые живые биологические клеточные культуры. Введение апконвертирующих наночастиц структуры ядро-оболочка, возбуждаемых ближним инфракрасным светом, позволило увеличить глубину исследования наноколодцев до 4-7 мм за счет минимального поглощения большинством биомолекул ближнего инфракрасного света в диапазоне длин волн от 700-1100 нм в «окне прозрачности» биоткани, а использование двунаправленного встречного возбуждения апконвертирующих наночастиц позволило увеличить глубину исследования изогнутых (волнообразных) наноколодцев в два раза, до 8-14 мм и уменьшить эффекты фотоповреждения биоткани.
Техническим результатом является возможность осуществления возбуждения нанокомпозитного излучающего элемента наиболее безопасным ближним инфракрасным излучением, обладающим наибольшей глубиной проникновения в биоткань, при сканировании боковых стенок наноколодцев диагностируемых биологических объектов стабильным спектром электромагнитных волн в оптическом диапазоне. Это позволило получить электрические характеристики откликов живых биотканей от стимулирующих воздействий в оптическом диапазоне на участки, расположенные на больших глубинах, которые ранее были недоступны.
Технический результат предложенного изобретения достигается совокупностью существенных признаков, а именно: сканирующий зонд атомно-силового микроскопа с отделяемым телеуправляемым нанокомпозитным излучающим элементом, легированным квантовыми точками, апконвертирующими и магнитными наночастицами структуры ядро-оболочка, включающий двухслойную углеродную нанотрубку, магнитопрозрачные кантилевер с электропроводящей зондирующей иглой, продетой в углеродную нанотрубку малого диаметра, которая вложена в нанотрубку большего диаметра, наружная поверхность которой закреплена в магнитопрозрачной стеклянной сфере, содержащей сквозные нанометровые поры малого и большего диаметра, из которых нанопоры большого диаметра заполнены магнитными наночастицами структуры ядро-оболочка с одинаковым направлением ориентации полюсов, квантовые точки структуры ядро-оболочка с внешней стороны покрытые защитным оптомагнитопрозрачным полимерным слоем, синхронизированную с перемещаемой электропроводящей зондирующей иглой С-образную синхронно-центрирующую скобу, на которой закреплены и направлены на центр магнитопрозрачной стеклянной сферы первый и второй внешние источники магнитного поля в виде первой и второй плоских микрокатушек, размещенных на оптомагнитопрозрачных подложках и соединенных с выходами первого и второго ЦАП, апконвертирующие наночастицы структуры ядро-оболочка, диаметр которых меньше диаметра магнитных наночастиц структуры ядро-оболочка, но больше диаметра квантовых точек структуры ядро-оболочка, первый и второй источники возбуждения апконвертирующих наночастиц, закрепленные на противоположных сторонах С-образной синхронно-центрирующей скобы и оптические оси которых направлены на центр магнитопрозрачной стеклянной сферы, малые сквозные поры которой выполнены с конусообразными входами, по центру которых размещены апконвертирующие наночастицы структуры ядро-оболочка, вокруг сферической поверхности полушария каждой из которых размещены квантовые точки структуры ядро-оболочка без выхода их оболочек за сферическую поверхность магнитопрозрачной стеклянной сферы.
Сущность изобретения поясняется на фиг. 1, где представлен сканирующий зонд атомно-силового микроскопа с отделяемым телеуправляемым нанокомпозитным излучающим элементом, легированным квантовыми точками, апконвертирующими и магнитными наночастицами структуры ядро-оболочка. На фиг. 2 представлен выносной элемент А (10:1) в увеличенном масштабе и в разрезе, поясняющий конструкцию сканирующего зонда атомно-силового микроскопа с отделяемым телеуправляемым нанокомпозитным излучающим элементом, легированным квантовыми точками, апконвертирующими и магнитными наночастицами структуры ядро-оболочка. На фиг. 3 представлен выносной элемент А (10:1) в увеличенном масштабе и в разрезе в период автономного функционирования отделяемого телеуправляемого нанокомпозитного излучающего элемента сканирующего зонда атомно-силового микроскопа с отделяемым телеуправляемым нанокомпозитным излучающим элементом, легированным квантовыми точками, апконвертирующими и магнитными наночастицами структуры ядро-оболочка.
Сканирующий зонд атомно-силового микроскопа с отделяемым телеуправляемым нанокомпозитным излучающим элементом, легированным квантовыми точками, апконвертирующими и магнитными наночастицами структуры ядро-оболочка фиг. 1, включает магнитопрозрачный кантилевер 1, соединенный с электропроводящей магнитопрозрачной зондирующей иглой 2, магнитопрозрачную стеклянную сферу 3 со сквозными нанометровыми порами малого 4 диаметра с конусообразными входами, и со сквозными нанометровыми порами большого 5 диаметра, квантовые точки 6 структуры ядро-оболочка, апконвертирующие наночастицы 7 структуры ядро-оболочка, магнитные наночастицы 8 структуры ядро-оболочка, двухслойную углеродную нанотрубку 9, состоящую из вложенной одна в другую внутреннюю углеродную нанотрубку малого диаметра 10, и внешнюю углеродную нанотрубку большего диаметра 11, первую плоскую 12 микрокатушку, вторую плоскую 13 микрокатушку, первый цифро-аналоговой преобразователь (ЦАП) 14, второй цифро-аналоговый преобразователь (ЦАП) 15, первый внешний источник возбуждения апконвертирующих наночастиц 16, второй внешний источник возбуждения апконвертирующих наночастиц 17, С-образную синхронно-центрирующую магнитопрозрачную скобу 18. Также, на фиг. 1 представлена оптомагнитопрозрачная подложка 19 с размещенным на ней диагностируемым объектом 20, содержащим наноколодцы, заполненные электропроводяцей жидкостью. Элементы 1, 2, 3, 4, 5, 6, 7, 8, 9, 10 приведены в увеличенном масштабе на фиг. 2 и фиг. 3.
С помощью С-образной синхронно-центрирующей скобы 18, осуществляется синхронное перемещение кантилевера 1 с электропроводящей магнитопрозрачной зондирующей иглой 2 по координатам X, Y и первой плоской микрокатушки 12 синхронно со второй плоской микрокатушкой 13, которые жестко закреплены и выставлены параллельно друг другу с юстировкой их центров по одной оси, проходящей через центр магнитопрозрачной стеклянной сферы 3. Первый 16 и второй 17 источники возбуждения апконвертирующих наночастиц закреплены на противоположных сторонах С-образной синхронно-центрирующей скобы 18 с направлением их оптических осей на центр магнитопрозрачной стеклянной сферы 3 для возбуждения апконвертирующих наночастиц 7, перемещаемых с помощью магнитного поля в исследуемой зоне по координате Z.
Первый внешний источник возбуждения апконвертирующих наночастиц 16 осуществляет возбуждение апконвертирующих наночастиц 7 структуры ядро-оболочка, расположенных в верхней полусфере магнитопрозрачной стеклянной сферы 3. Второй внешний источник возбуждения апконвертирующих наночастиц 17 осуществляет возбуждение апконвертирующих наночастиц 7 структуры ядро-оболочка, расположенных на нижней полусфере магнитопрозрачной стеклянной сферы 3. Для возбуждения апконвертирующих наночастиц структуры ядро-оболочка могут быть использованы лазерные диоды с гауссовым профилем распределения интенсивности пучка (одномодовые лазерные диоды) и длиной волны, например, 975 нм с плотностью мощности излучения допустимой для безопасной работы с живой биотканью (in vivo).
1
2
В зависимости от программы исследований и для определения электрических реакций на определенной глубине погружения, временные комбинации импульсов возбуждений с длиной волны λ, воздействующие на апконвертирующие наночастицы структуры ядро-оболочка, расположенные в верхней или в нижней полусфере, могут генерироваться первым и вторым внешними источниками возбуждения апконвертирующих наночастиц 16 и 17 одновременно или раздельно, по мере перемещения магнитопрозрачной стеклянной сферы 3 по наноколодцу, сканируя его боковую стенку длинной волны λ.
Элементы 1, 2, 3, 18 выполнены магнитопрозрачными, что достигается отсутствием в их структурах ферромагнитных примесей. Сквозные нанометровые поры малого 4 диаметра с конусообразными входами заполнены апконвертирующими наночастицами 7 структуры ядро-оболочка и квантовыми точками 6 структуры ядро-оболочка. Сквозные нанометровые поры большого 5 диаметра заполнены магнитными наночастицами 8 структуры ядро-оболочка. Ядро каждой магнитной наночастицы 8 структуры ядро-оболочка состоит из магнитожесткого материала, а внешняя оболочка сформирована из магнитомягкого материала. Дистанционное управление траекторией и скоростью реверсивного перемещения магнитопрозрачной стеклянной сферы 3 по наноколодцу объекта диагностирования 20 осуществляется за счет взаимодействия постоянного магнитного поля магнитных наночастиц 8 структуры ядро-оболочка с изменяющимся (по величине и вектору направления) магнитным полем, создаваемым первой плоской 12 и второй плоской 13 микрокатушками, состоящими из одного или нескольких спиралевидных витков, выводы которых соединены соответственно с выходами первого ЦАП 14 и второго ЦАП 15. Тип используемых первого ЦАП 14 и второго ЦАП 15 (их разрядность и быстродействие) определяется диапазоном проводимых диагностических исследований.
Магнитопрозрачная стеклянная сфера 3 соединена с электропроводящей магнитопрозрачной зондирующей иглой 2 через двухслойную углеродную нанотрубку 9 структуры типа «русская матрешка» (russian dolls), представляющую совокупность коаксиально вложенных друг в друга однослойных углеродных нанотрубок 10 и 11 с расстоянием между соседними графитовыми слоями (межтрубочное расстояние), близким к величине (приближенно равным) 0,34 нм, при котором силы Ван-дер-Ваальса минимальны. Вложенные одна в другую однослойные углеродные нанотрубоки 10, 11 образуют наноподшипник скольжения для перемещения магнитопрозрачной стеклянной сферы 3 по электропроводящей магнитопрозрачной зондирующей 2 игле с минимальным трением. Внутренняя поверхность вложенной углеродной нанотрубки малого диаметра 10 соединена с поверхностью электропроводящей магнитопрозрачной зондирующей иглы 2, а внешняя поверхность внешней углеродной нанотрубки большего диаметра 11 продета и закреплена в одной из сквозных нанометровых пор малого диаметра 4 с конусообразными входами магнитопрозрачной стеклянной сферы 3, покрытой защитным оптомагнитопрозрачным полимерным слоем.
Минимальный диаметр магнитопрозрачной стеклянной сферы 3 определяется минимальным количеством легированных в нее апконвертирующих наночастиц 7 структуры ядро-оболочка, максимальным количеством размещаемых в чашах конусообразных входов вокруг апконвертирующих наночастиц 7 структуры ядро-оболочка, квантовых точек 6 структуры ядро-оболочка и минимальным количеством магнитных наночастиц 8 структуры ядро-оболочка, образующих в совокупности телеуправляемый нанокомпозитный излучающий элемент, параметры электромагнитного излучения которого определяются классом диагностируемого объекта 20.
Для правильного размещения определенных наночастиц в определенных нанапорах излучательного элемента допусковые отклонения диаметров нанопор должны соответствовать допусковому отклонению диаметров магнитных наночастиц или апконвертирующих наночастиц, или квантовых точек структуры ядро-оболочка. Выполнение таких условий необходимо для корректного программирования излучающего элемента (т.е. каждая сферическая наночастица определенного класса должна войти только в нанопору своего класса, но не может войти в соседнею нанопору меньшего диаметра, для погружения в которую предназначена другая сферическая наночастица меньшего диаметра следующего класса) методом последовательного погружения стеклянной сферы с множеством сформированных нанопор в коллоидные растворы разных классов с последовательно уменьшающимся диаметром наночастиц.
Квантовые точки 6 структуры ядро-оболочка расположены на малом расстоянии вокруг каждой апконвертирующей наночастицы 7 структуры ядро-оболочка для выполнения резонансной безызлучательной передачи энергии по ферстеровскому механизму (FRET, Forster Resonance Energy Transfer), т.к. эффективность FRET обратно пропорциональна шестой степени расстояния между ними. Кроме того, линии фотолюминесценции апконвертирующих наночастиц 7 структуры ядро-оболочка находятся в полосе поглощения квантовых точек 6 структуры ядро-оболочка.
1
2
1
2
Стрелками указываются направления возбуждающего λ ближнего инфракрасного излучения и преобразованного λ по длине волны излучения, где λ - длины волн внешних электромагнитных излучений для возбуждения апконвертирующих наночастиц 7 структуры ядро-оболочка, вызывающих флуоресценцию рядом расположенных квантовых точек 6 структуры ядро-оболочка, λ - длина волны флуоресценции квантовых точек 6 структуры ядро-оболочка. Стрелками с символом  и  (первый и второй векторы магнитной индукции) показано направление магнитных силовых линий внешних магнитных полей, создаваемых первой плоской 12 и второй плоской 13 микрокатушками. Внешнее магнитное поле осуществляет притяжение или отталкивание магнитных наночастиц 8 структуры ядро-оболочка, закрепленных в корпусе магнотопрозрачной стеклянной сферы 3, которая в свою очередь перемещает закрепленные в ней апконвертирующие наночастицы 7 структуры ядро-оболочка и квантовые точки 6 структуры ядро-оболочка, при взаимодействии разнополярных или однополярных магнитных полей. Двунаправленной стрелкой с символом ΔZ показан примерный диапазон сканирования боковых стенок наноколодцев по координате Z объекта диагностирования 20.
4
2
4
2
4
4
4
4
4
3
3
2
3
2
3
2
3
2
2
3
3
4
4
5
5
4
4
5
Для реализации изобретения могут быть использованы, например, известные технологии изготовления апконвертирующих наночастиц структуры ядро-оболочка, повышающие конверсионные свойства композиции, имеющие кубическую структуру (α) или гексагональную структуру (β), композиции α-NaYF: Yb, Er @ CaF. Рекомендуемый размер ядра - от 2 до 80 нм, а оболочка - толщиной от 2 до 40 нм. В качестве оболочки могут быть использованы другие материалы, улучшающие преобразовательные функции наночастиц, включающие в себя NaYF (α или β), CaF, LiYF, NaGdF, NaScF, NaYbF, NaLaF, LaF, GdF, GdOF, LaO, LuO, YO, YOS, YbF, YF, KYF, KGdF, BaYF, BaGdF, NaLuF, KLuF и BaLuF, но не ограничиваться ими. Сочетание компонентов и процентное содержание определяет интенсивность излучения тех или иных пиков в оптическом диапазоне от ультрафиолетового до красной области спектра, генерируемых апконвертирующими наночастицами [3].
2
2
4
2
В качестве дополнительной оболочки при синтезе апконвертирующих наночастиц структуры ядро-оболочка также может быть использован диоксид титана TiO, который наносится на ядро апконвертирующей наночастицы (TiO coated NaYF:Yb,Tm @ SiO), в зависимости от процентного сочетания компонентов длина волны излучения может находиться в диапазоне от 330 нм до 675 нм [4].
4
2
Так же, для получения апконвертирующих наночастиц может быть использован известный способ синтеза биосовместимых апконвертирующих наночастиц α-NaYF: Yb, Tm @ CaF в одном реакционном сосуде (в трехгорлой реакционной колбе) [5], [6].
4
3+
3+
Кроме того, для реализации изобретения могут быть применены известные апконвертирующие наночастицы NaYF:Yb,Tm, обладающие антистоксовой люминисценцией в ультрафиолетовой и синей области спектра, исключающие радиационную нагрузку цитотоксичного ультрафиолетового излучения на клеточные культуры, используемые при создании тканеинженерных конструкций [7].
Использование квантовых точек 6 структуры ядро-оболочка обусловлено возможностью генерирования ими стабильных длин волн, (длина волны определяется величиной диаметра квантовой точки), отработанной технологией изготовления и получения стабильного легко программируемого спектра электромагнитного излучения в оптическом диапазоне. Ядро каждой квантовой точки 6 структуры ядро-оболочка может, например, включать, по меньшей мере, один материал, выбранный из группы, состоящей из CdSe, CdS, ZnS, ZnSe, CdTe, CdSeTe, CdZnS, PbSe, AgInZnS, и ZnO, но не ограничивается ими. Оболочка каждой квантовой точки 6 структуры ядро-оболочка может включать в себя, по крайней мере, один материал, выбранный из группы, состоящей из CdSe, ZnSe, ZnS, ZnTe, CdTe, PbS, TiO, SrSe, и HgSe, но этими вариантами не ограничивается [8].
2
3
2
3
2
3
2
3
2
3
2
3
4
2
4
2
4
2
4
2
4
Ферромагнитное ядро магнитной наночастицы 8 структуры ядро-оболочка может, например, включать, по меньшей мере, один материал, выбранный из группы, состоящей из Fe, Со, Ni, FeOFeO, NiOFeO, CuOFeO, MgOFeO, MnBi, MnSb, MnOFeO, CrO, MnAs, SmCo, FePt или их комбинации, но не ограничивается ими. Размер ядра одной магнитной наночастицы 8 структуры ядро-оболочка может варьироваться от 3 нм до 20 нм. Внешняя оболочка (окружающая магнитный сердечник) магнитной наночастицы 8 структуры ядро-оболочка сформирована из магнитомягкого или суперпарамагнитного материала, например, может включать, по меньшей мере, один материал, выбранный из групп, состоящих из FeO, FeO, CoFeO, MnFeO, NiFeO, ZnMnFeO, или их комбинации, но не ограничивается ими. Внешняя оболочка может иметь толщину в диапазоне от 0,5 нм до 3 нм. Внешняя оболочка защищает ядро от окисления и повышает магнитные свойства магнитной наночастицы 8 структуры ядро-оболочка и может покрываться дополнительной биосовместимой оболочкой, что, в свою очередь, защищает исследуемый биологический диагностируемый объект 20 при частичном повреждении общей защитной оболочки магнитопрозрачной стеклянной сферы 3. Для осуществления изобретения могут быть использованы, например, известные технологии изготовления магнитных наночастиц структуры ядро-оболочка [9, 10, 11].
Изготовление излучающего элемента осуществляется легированием магнитопрозрачной стеклянной сферы 3 магнитными наночастицами 8 структуры ядро-оболочка, апконвертирующими наночастицами 7 структуры ядро-оболочка и квантовыми точками структуры ядро-оболочка. Легирование магнитопрозрачной стеклянной сферы 3 выполняется за счет последовательного проникновения магнитных наночастиц 8 структуры ядро-оболочка в сквозные нанометровые поры 5 большого диаметра, затем проникновения апконвертирующих наночастиц 7 структуры ядро-оболочка в оставшиеся не заполненными сквозные нанометровые поры малого 4 диаметра с конусообразными входами и заполнение оставшихся пустот в конусообразных входах вокруг апконвертирующих наночастиц 7 структуры ядро-оболочка кватовыми точками 6 структуры ядро-оболочка. Например, за счет погружения элемента из стекла с нанометровыми порами в раствор из двух или более квантовых точек с последующей сушкой на воздухе и заполнением оставшихся между квантовыми точками пустот смолой [8].
Вершина электропроводящей магнитопрозрачной зондирующей иглы 2 может быть реализована, например, по известной технологии выращивания металлических зондов для атомно-силовых микроскопов из нанопроволки [12].
Многослойная углеродная нанотрубка 9, состоящая из однослойной нанотрубки 10 малого диаметра вложенной в однослойную нанотрубку большего диаметра 11 (в совокупности, используемые в качестве наноподшипника скольжения), может быть соединена с электропроводящей магнитопрозрачной зондирующей иглой при помощи атомно-силового микроскопа или изготовлена выращиванием на электропроводящей магнитопрозрачной зондирующей игле 2 при помощи известной технологии выращивания многослойной углеродной нанотрубки (используемой в качестве наноподшипника) непосредственно на оси вращения ротора НЭМС (нано электромеханической системы) электродвигателя или гироскопа с наружным диаметром внешней углеродной нанотрубки от 10 нм [13].
1
2
Сканирующий зонд атомно-силового микроскопа с отделяемым телеуправляемым нанокомпозитным излучающим элементом, легированным квантовыми точками, апконвертирующими и магнитными наночастицими структуры ядро-оболочка работает следующим образом: магнитопрозрачный кантилевер 1 с электропроводящей магнитопрозрачной зондирующей иглой 2 подводится к объекту диагностирования 20, расположенному на оптомагнитопрозрачной подложке 19, и касается поверхности электропроводящей жидкости, которой заполнен наноколодец объекта диагностирования 20 (фиг. 2), получая данные об электрических характеристиках элемента объекта диагностирования 20, до включения и после включения первого внешнего источника возбуждения апконвертирующих наночастиц 16 работающего в ближнем инфракрасном диапазоне с длиной волны λ. В результате апконвертирующие наночастицы 7 структуры ядро-оболочка после возбуждения генерируют энергию в ультрафиолетовом диапазоне и возбуждают расположенные вокруг их квантовые точки 6 структуры ядро-оболочка, которые, в свою очередь, направляют свое излучение в оптическом диапазоне на поверхность стенок наноколодца диагностируемого объекта 20 с длинной волны λ.
Одновременно на вход первого ЦАП 14 подается двоичный код, который, в зависимости от выбранной программы исследований, определяет форму и частоту повторения электрического сигнала, поступающего на обмотку первой плоской 12 микрокатушки, создающей внешнее управляющее магнитное поле (), направленное на центр перемещаемой по координате Z магнитопрозрачной стеклянной сферы 3. Магнитные полюса всех магнитных наночастиц 8 структуры ядро-оболочка постоянно ориентированы параллельно электропроводящей магнитопрозрачной зондирующей игле 2 и в совокупности образуют структуру со свойствами постоянного магнита.
1
Под действием электрических управляющих сигналов с выхода первого ЦАП 14 и второго ЦАП 15 (например, чередующихся импульсов с положительной и отрицательной полярностью, различной амплитудой и длительностью) первая плоская 12 микрокатушка и вторая 13 плоская микрокатушка создают внешнее магнитное поле с той или иной величиной и направлением магнитных силовых линий, в соответствии с направлением которых при взаимодействии постоянного магнитного поля магнитопрозрачной стеклянной сферы 3 с переменным магнитным полем, создаваемым первой 12 и второй 13 плоскими микрокатушками в диапазоне ΔZ, происходит последовательное перемещение магнитопрозрачной стеклянной сферы 3 с квантовыми точками 6 структуры ядро-оболочка, возбуждаемыми апконвертирующими наночастицами 7 структуры ядро-оболочка вниз или вверх по координате Z параллельно сканируемой боковой стенки наноколодца объекта диагностирования 20. При диагностировании глубоких наноколодцев, глубина которых больше длины электропроводящей магнитопрозрачной зондирующей иглы (возможно в десятки раз), на вход второго ЦАП 15 подается код, который увеличивает ток, проходящий по обмотке второй плоской микрокатушки 13, которая, в свою очередь, увеличивает силу притяжения магнитных наночастиц 8 структуры ядро-оболочка, размещенных в магнитопрозрачной стеклянной сфере 3. В результате, магнитопрозрачная стеклянная сфера 3 соскальзывает с электропроводящей магнитопрозрачной зондирующей иглы 2 и начинает погружаться на дно наноколодца (фиг. 3) одного из элементов объекта диагностирования 20. Возбуждение апконвертирующих наночастиц структуры ядро-оболочка на больших глубинах осуществляется с помощью второго внешнего источника возбуждения апконвертирующих наночастиц 17, излучение которого направлено встречно излучению первого 16 для равномерного распределения уровня сигнала с длинной волны λ на всем пути реверсивного перемещения нанокомпозитного излучающего элемента в диапазоне ΔZ при сканировании искривленных или волнообразных наноколодцев. Скорость сканирования стенок наноколодца определяется скоростью изменения двоичного кода, поступающего на вход первого ЦАП 14 и второго 15 ЦАП. В режиме «погружение» (фиг. 3) первая плоская микрокатушка 12 создает поле  и осуществляет функции торможения или подталкивания магнитопрозрачной стеклянной сферы 3 (в зависимости от полярности сигналов подаваемых на первую микрокатушку 12, она создает магнитное поле, которое притягивает или отталкивает магнитные наночастицы 8 структуры ядро-оболочка, расположенные в магнитопрозрачной стеклянной сфере 3), а вторая микрокатушка 13 осуществляет функции стаскивания магнитопрозрачной стеклянной сферы 3 с электропроводящей магнитопрозрачной зондирующей иглы 2, при выполнении условия  При обратном сканировании (в режиме «всплытие») соотношение величин  и  меняются местами (). И магнитопрозрачная стеклянная сфера 3, пристыковавшись, занимает исходное положение на вершине электропроводящей магнитопрозрачной зондирующей иглы 2, (если по программе исследований требуется ее возвращение). После этого осуществляется переход к исследованию следующего наноколодца.
Предложенная конструкция сканирующего зонда атомно-силового микроскопа с отделяемым телеуправляемым нанокомпозитным излучающим элементом, легированным квантовыми точками, апконвертирующими и магнитными наночастицами структуры ядро-оболочка, также обеспечивает при сканировании поверхности объекта диагностирования атомно-силовым микроскопом возможность осуществления съема топологического распределения характеристик электрических сигналов на поверхности объекта диагностирования, в зависимости от стимулирующего воздействия стабильным спектром электромагнитного излучения на каждый наноколодец с координатами X, Y, непосредственно расположенный под вершиной электропроводящей магнотопрозрачной иглы, и получить дополнительную информацию при сканировании по координате Z наноколодцев, глубинны которых в десятки раз больше длины электропроводящей магнитопрозрачной зондирующей иглы. Возможность осуществления возбуждения отделяемого телеуправляемого нанокомпозитного излучающего элемента, состоящего из квантовых точек, апконвертирующих и магнитных наночастиц структуры ядро-оболочка, наиболее безопасным ближним инфракрасным излучением, обладающим наибольшей глубиной проникновения в биоткани при сканировании боковых стенок наноколодцев, диагностируемых биологических объектов, позволило исследовать живые наноструктуры на глубинах в десятки раз больших длины электропроводящей магнитопрозрачной зондирующей иглы, что ранее невозможно было осуществить известными зондами.
Источники информации
1. Патент RU 2615052 С1, 03.04.2017, G01Q 60/24,. B82Y 35/00, СКАНИРУЮЩИЙ ЗОНД АТОМНО-СИЛОВОГО МИКРОСКОПА С НАНОКОМПОЗИТНЫМ ИЗЛУЧАЮЩИМ ЭЛЕМЕНТОМ, ЛЕГИРОВАННЫМ КВАНТОВЫМИ ТОЧКАМИ И магнитными наночастицами структуры ядро-оболочка. / Линьков В.А., Вишняков Н.В., Линьков Ю.В., Линьков П.В.
2. Патент RU 2675202 С1, 17.12.2018, G01Q 60/24, G01Q 70/08, B82Y 35/00, СКАНИРУЮЩИЙ ЗОНД АТОМНО-СИЛОВОГО МИКРОСКОПА С ОТДЕЛЯЕМЫМ ТЕЛЕУПРАВЛЯЕМЫМ НАНОКОМПОЗИТНЫМ ИЗЛУЧАЮЩИМ ЭЛЕМЕНТОМ, ЛЕГИРОВАННЫМ КВАНТОВЫМИ ТОЧКАМИ И МАГНИТНЫМИ НАНОЧАСТИЦАМИ структуры ЯДРО-ОБОЛОЧКА. / Линьков В.А., Линьков Ю.В., Линьков П.В.
3. Patent №US 9956426 В2 Date of Patent: May 1, 2018, upconverting NANOP ARTICLES.
4. Patent Application Publication Pub. No.: US 20170000887 A1, Pub. Date: Jan. 5, 2017, UNIFORM CORE-SHELL TIO2 COATED UPCONVERSION NANOP ARTICLES AND USE THEREOF.
5. Patent №US 10179177 B2 Date of Patent: jan.15, 2019, coated UP-CONVERSION NANOP ARTICLES.
6. Patent Application Publication Pub. No.: US 20190099505 A1, Pub. Date: Apr. 5, 2019, COATED UP-CONVERSION NANOP ARTICLES.
7. Патент RU 2611395 C2, 21.02.2017, A61L 27/00, C09K 9/00, C08J 3/28, B82Y 1/00, СПОСОБ АКТИВАЦИИ ПРОЦЕССА ФОТОПОЛИМЕРИЗАЦИИ БЛИЖНИМ ИНФРАКРАСНЫМ ИЗЛУЧЕНИЕМ.
8 Патент RU 2629713 С1, 31.08.2017, G01Q 60/24,. B82Y 35/00, ЗОНД АТОМНО-СИЛОВОГО МИКРОСКОПА С ПРОГРАММИРУЕМЫМ СПЕКТРАЛЬНЫМ ПОРТРЕТОМ ИЗЛУЧАЮЩЕГО ЭЛЕМЕНТА, ЛЕГИРОВАННОГО КВАНТОВЫМИ ТОЧКАМИ структуры ядро-оболочка. / Линьков В.А., Вишняков Н.В., Линьков Ю.В., Линьков П.В.
9. Patent Application Publication Pub. No.: US 20130195767 A1 Pub. Date: Aug. 1, 2013, MAGNETIC NANOPARTICLES.
10. Patent Application Publication Pub. No.: US 20140225024 A1 Pub. Date: Aug. 14, 2014 CORESHELL STRUCTURED NANOP ARTICLE HAVING HARD-SOFT, MAGNETIC HETEROSTRUCTURE, MAGNET PREPARED WITH SAID NANOP ARTICLE, AND PREPARING METHOD THEREOF.
11. Patent Application Publication Pub. No.: US 20130342297 A1 Pub. Date: Dec. 26,2013 MAGNETIC exchange coupled core-shell nanomagnets.
12. Patent №.: US 8168251 B2 date of Patent: May 1, 2012 method for producing tapered metallic nanowire tips on atomic force microscope cantilevers.
13. Patent №.: US 8771525 B2, Date of Patent: Jul. 8, 2014, ROTARY NANOTUBE BEARING STRUCTURE AND METHODS FOR MANUFACTURING.